НАПРАВЛЕННАЯ ПРЕДВАРИТЕЛЬНАЯ ОБРАБОТКА И СЕЛЕКТИВНОЕ РАСКРЫТИЕ ЦИКЛА В РЕАКТОРАХ, ЗАПОЛНЕННЫХ ЖИДКОСТЬЮ

Н2
сырья
1. Способ гидрообработки углеводородного сырья, включающий (a) приведение в контакт сырья с (i) разбавителем и (ii) водородом для приготовления смеси сырья/разбавителя/водорода, где водород растворяют в смеси с получением жидкого сырья; (b) приведение в контакт смеси сырья/разбавителя/водорода с первым катализатором в первой зоне обработки с получением первого выходящего потока продуктов; (с) приведение в контакт первого выходящего потока продуктов со вторым катализатором во второй зоне обработки с получением второго выходящего потока продуктов; и (d) рециркуляцию части второго выходящего потока продуктов в виде рециркулирующего потока продуктов для использования в разбавителе на стадии (а) (i) при коэффициенте рециркуляции от примерно 1 до примерно 8; где первая зона обработки включает не менее двух стадий, где первый катализатор представляет собой катализатор гидроочистки, а второй катализатор представляет собой катализатор раскрытия цикла, причем первая и вторая зоны обработки представляют собой реакционные зоны, заполненные жидкостью, где общее количество водорода, подаваемое в процесс, больше 100 нл/л.
2. Способ по п. 1, где углеводородное сырье представляет собой тяжелое углеводородное сырье.
3. Способ по п. 1, где углеводородное сырье представляет собой легкий рецикловый газойль.
4. Способ по п. 1, где общее количество водорода, направляемое в процесс, составляет 200-530 л/л (1125-3000 ст. куб. фт./барр. н.).
5. Способ по п. 1, где общее количество водорода, направляемое в процесс, составляет 250-360 л/л (1300-2000 ст. куб. фт./барр. н.).
-1
6. Способ по п. 1, где обе первая зона обработки и вторая зона обработки имеют температуру от примерно 300°C до примерно 450°C, давление от примерно 3,45 МПа (34,5 бар) до 17,3 МПа (173 бар) и скорость подачи углеводородного сырья, которая обеспечивает часовую объемную скорость жидкости (LHSV), равную от примерно 0,1 до примерно 10 ч.
-1
7. Способ по п. 6, где обе первая зона обработки и вторая зона обработки имеют температуру от примерно 350°C до примерно 400°C, давление от примерно 6,9 МПа (69 бар) до 13,9 МПа (139 бар) и скорость подачи углеводородного сырья, которая обеспечивает часовую объемную скорость жидкости (LHSV), равную от примерно 0,4 до примерно 4 ч.
8. Способ по п. 1, где разбавитель включает органическую жидкость, выбранную из группы, состоящей из легких углеводородов, легких дистиллятов, нафты, дизельного топлива и комбинаций двух или более из них.
9. Способ по п. 1, где первая зона обработки содержит не менее двух слоев катализатора в одном реакторе, где слои физически разделены зонами, свободными от катализатора.
10. Способ по п. 1, где первая зона обработки содержит не менее двух реакторов, причем каждый реактор содержит один слой катализатора, где реакторы разделены зонами, свободными от катализатора.
11. Способ по п. 9 или 10, где свежий водород вводят между слоями катализатора в зону, свободную от катализатора.
12. Способ по п. 9, где реактор содержит обе первую зону обработки и вторую зону обработки.
13. Способ по п. 12, где свежий водород вводят между слоями катализатора в зону, свободную от катализатора.
14. Способ по п. 13, где смесь сырье/разбавитель/водород и выходящий поток продуктов направляют от слоя к слою в нисходящем режиме.
15. Способ по п. 13, где смесь сырье/разбавитель/водород и выходящий поток продуктов направляют от слоя к слою в восходящем режиме.
16. Способ по п. 1, где первый катализатор включает металл и носитель из оксида, где металл выбирают из группы, содержащей никель и кобальт и их комбинации в сочетании с молибденом и/или вольфрамом, а носитель из оксида выбирают из группы, состоящей из оксида алюминия, диоксида кремния, диоксида титана, диоксида циркония, кизельгура, алюмосиликата и комбинации двух или более из них.
17. Способ по п. 16, где носитель для первого катализатора представляет собой оксид алюминия.
18. Способ по п. 1, где второй катализатор включает металл и носитель из оксида, где металл выбирают из группы, содержащей никель и кобальт и их комбинации в сочетании с молибденом и/или вольфрамом, а носитель из оксида представляет собой цеолит, аморфный диоксид кремния или их комбинацию.
19. Способ по п. 1, где первый и второй катализаторы каждый
содержит металл, который представляет собой комбинацию металлов, выбранных из группы, состоящей из никеля-молибдена (NiMo), кобальта-молибдена (CoMo), никеля-вольфрама (NiW) и кобальта-вольфрама (CoW).
20. Способ по п. 1, где катализатор подвергают сульфидированию.